(57)【要約】【課題】インク濡れ性および密着性に優れた窯業サイディングインクジェットプリント物である建築板を提供すること。【解決手段】下塗り塗料層を有する基材と、該下塗り塗料層と接するＵＶインク画像層とを有する建築板であって、該下塗り塗料層に塗布された塗料のＴｇが、３５〜９０℃であるアクリル系樹脂エマルジョンであり、該ＵＶインク画像層のＵＶインクに濡れ剤が含有されてなる。【選択図】なし【特許請求の範囲】
【請求項１】
下塗り塗料層を有する基材と、該下塗り塗料層と接するＵＶインク画像層とを有する建築板であって、
該下塗り塗料層に塗布された塗料が、計算ガラス転移点Ｔｇ  ３５〜９０℃であるアクリル系樹脂エマルジョンであり、
該ＵＶインク画像層のＵＶインクに濡れ剤が含有されてなる建築板。
【請求項２】
前記下塗り塗料が、アクリル樹脂エマルジョン、アクリルスチレン樹脂エマルジョンまたはアクリルシリコン樹脂エマルジョンからなり、かつ、それら樹脂エマルジョンに造膜助剤が含まれていない状態での樹脂の最低造膜温度ＭＦＴが５０〜１２０℃の範囲のもので形成されてなる請求項１記載の建築板。
【請求項３】
前記ＵＶインクが、表面張力を３０ｄｙｎｅ／ｃｍ以下に調整されてなる請求項１または２記載の建築板。
【発明の詳細な説明】
【技術分野】
【０００１】
本発明は、建築板に関する。さらに詳細には、インク濡れ性および密着性に優れた窯業サイディングインクジェットプリント物である建築板に関する。
【背景技術】
【０００２】
従来、工業用途でのＵＶインクジェットプリントの検討がされてきている。その応用例の一つとして窯業サイディングへの着色が考えられ、多様な画像を窯業サイディングにインクジェットプリント実施することで、商品性の向上が期待できる。
【０００３】
ここでインクジェットの画像品位において、特にベタ柄プリントを実施した場合の均一感は重要な項目であり、均一感の欠如によるスジっぽさは商品性を著しく損なうように見える。
【０００４】
ここでベタ柄均一感はハード、インク、メディアの３つの関係が重要であり、一般的なインクジェットプリントにおいてはハードの解像度を上げること、すなわちインク塗布量を増加させることで均一感を得る方法をとっているが、その方法においてはハードの設計負荷が大きいことや実際の生産性が悪いなどの課題が含まれている。
【０００５】
そこでインクとメディアの関係を適正化することによって、より少ないインク塗布量でもメディア上でインクが十分に濡れ、均一感を満足させる事は、ハードの設計負荷が小さく出来ることや生産性を高く出来るといった面で有効な手段である。
【０００６】
実際に窯業サイディングのような凹凸表面、幾何学的な画像などの条件を考えた場合、高解像度は必要とされず、さらに窯業サイディング製造ラインを考えた場合の高生産性ならびに低コスト化要求に答える点から、インクジェットプリントにおいて低解像度、低塗布量を検討することは必要不可欠な内容である。
【０００７】
ここで経験上、窯業サイディングを検討する上で実際に必要な解像度として、プリントする画像にも依存するが、１８０ｄｐｉ程度であることが推測される。その場合、スジっぽさ、すなわちインクが濡れ広がらない空白部分が無い様にするためには、１ｄｏｔインク液滴の着弾後、濡れ広がりが理論上直径２００μｍは必要であり、インクジェットプリンタの精度を考慮した場合はさらにそれ以上であることも望まれる。仮に濡れ性が良好で２００μｍ以上の場合は１８０ｄｐｉよりさらに低解像度、低塗布量のプリント条件構築が可能になり、また設計上、高解像度設定の条件の場合は、低塗布量化といった面で高生産性、低コスト化の面において大いに寄与できる。
【０００８】
実際にインクの濡れ性を向上させる方法として、インク中に表面張力を低下させるような材料、すなわち濡れ剤を添加する方法は有効な手段の一つである（特許文献１）。
【０００９】
【特許文献１】特開２００３−１４７２３３号公報
【発明の開示】
【発明が解決しようとする課題】
【００１０】
しかしながら一般的にそのような濡れ剤は、僅かな添加量でも基材との密着性不良を引き起こす場合が多いのが課題であった。
【００１１】
一方、窯業サイディング下塗り塗料としては、古くからコストや物性の面からアクリル樹脂、アクリルスチレン樹脂、アクリルシリコン樹脂などの様々なエマルジョンからなる塗料が検討されてきているが、しかし今回のようなＵＶインクとの濡れ性や密着性など十分な検討については、ほとんど実施されてきておらず未だ開示されていない。
【００１２】
本発明はインク濡れ性および密着性に優れた窯業サイディングインクジェットプリント物である建築板を提供することにある。
【課題を解決するための手段】
【００１３】
本発明の建築板は、下塗り塗料層を有する基材と、該下塗り塗料層と接するＵＶインク画像層とを有する建築板であって、該下塗り塗料層に塗布された塗料の計算ガラス転移点Ｔｇが、３５〜９０℃であるアクリル系樹脂エマルジョンであり、該ＵＶインク画像層のＵＶインクに濡れ剤が含有されてなることを特徴とする。
【発明の効果】
【００１４】
本発明の建築板によれば、インク濡れ性および密着性に優れた窯業サイディングインクジェットプリント物である建築板を提供することができる。
【発明を実施するための最良の形態】
【００１５】
本発明のＵＶインクジェットプリントが施される窯業サイディング下塗り塗料としては、アクリル樹脂エマルジョン、アクリルスチレン樹脂エマルジョンまたはアクリルシリコン樹脂エマルジョンからなり、かつ、それら樹脂エマルジョンに造膜助剤が含まれていない状態での樹脂の最低造膜温度ＭＦＴが５０〜１２０℃の範囲のもので形成されてなることが望ましい。最低造膜温度ＭＦＴが上記範囲であることによりインクの濡れ性がさらに良くなることが期待できる。
【００１６】
またＵＶインクとしては、表面張力を３０ｄｙｎｅ／ｃｍ以下に調整したものを使用することで、より濡れ性が良好で密着性に優れたインクジェットプリント物を得ることが可能となる。表面張力が３０ｄｙｎｅ／ｃｍを超える場合、濡れ性が悪く、ＵＶインクにより描かれる画像の横方向にスジが生じるという問題がある。
【００１７】
ここで最低造膜温度ＭＦＴとは、ＪＩＳ  Ｋ−６８２８−２、ＩＳＯ  ２１１５、ＡＳＴＭ  Ｄ２３５４等の試験法に準拠して最低フィルム成膜温度の測定を行うことで求められる温度を示す。
【００１８】
また計算ガラス転移点Ｔｇとは下記のＦＯＸの式に従い計算されたものである。
１／Ｔｇ＝Ｗ１／Ｔｇ１＋Ｗ２／Ｔｇ２＋・・・Ｗｎ／Ｔｇｎ
Ｔｇ＝共重合体のＴｇ（Ｋ）
Ｔｇ１、Ｔｇ２、Ｔｇｎ＝各ホモポリマーのＴｇ（Ｋ）
Ｗ１、Ｗ２、Ｗｎ＝各モノマーの重量（％）
【００１９】
下塗り塗料について、そのＴｇが３５〜９０℃であるという比較的高温が良い効果をもたらす理由として、そのようなＴｇを有する下塗り塗料塗膜は非常に硬いため、ＵＶインクが下塗り塗料塗膜上に着弾した際、インクが抵抗無く濡れ広がることができるためであると予想できる。Ｔｇが３５℃未満の場合、下塗り塗料塗膜は柔軟ではあるが、粘着性を持つという特性のため、インク着弾時、インク濡れ広がりの抵抗となり、十分な濡れ性が得られず、スジ感が強く均一感に乏しいベタ柄になってしまうおそれがある。逆に、Ｔｇが９０℃を超える場合、インク濡れ性は問題ないが、窯業サイディングとして必要な物性の一つである凍結融解性を満足できないおそれがあり、実質的に使用は困難である。
【００２０】
ここで使用される下塗り塗料中に使用される顔料としては、有機または無機を問わず任意のものが選択される。無機顔料としては、たとえば、酸化物類、水酸化物類、硫化物類、フェロシアン化物類、クロム酸塩類、炭酸塩類、ケイ酸塩類、リン酸塩類、炭素類（カーボンブラック）および金属粉類などがあげられる。また有機顔料としては、たとえば、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類などがあげられる。なかでも建築板に求められる耐候性を考慮すると、無機顔料であることがより望ましい。
【００２１】
さらに、顔料を補助する目的で、炭酸石灰粉、沈降性炭酸カルシウム、石膏、クレー、シリカ粉、珪藻土、タルク、アルミナホワイト、塩基性炭酸マグネシウム、バライト粉等の体質顔料を添加することも可能である。
【００２２】
造膜助剤としては２，２，４−トリメチルー１，３−ペンタンジオールモノイソブチレート、ベンジルアルコール、エチレングリコールモノブチルエーテル、ジエチレングリコールモノブチルエーテル等から任意に単独、または配合にて使用することが可能である。
【００２３】
さらに添加剤としては、必要に応じて熱安定剤、酸化防止剤、防腐剤、消泡剤、還元防止剤、ｐＨ調整剤、紫外線吸収剤および光安定剤、樹脂ビーズなどを加えることも可能である。
【００２４】
ここで下塗り塗装前の窯業サイディングの状態として、特に限定されるものではないが一般的にセメント質原料および繊維質原料などを用いて板状に成形したものがあげられ、パルプ、木片、石綿などの各種セメント板、珪酸カルシウム板、炭酸マグネシウム板などが例示される。さらに、その窯業サイディング材には意匠性の向上などのために、エンボス加工や砂まき等の物理的な凹凸付加を施すことを行うことも可能である。
【００２５】
また耐透水性を向上させる目的などでシーラー塗料にて塗布実施した物が望ましい。その際に使用されるシーラー塗料としては、水系、溶剤系いずれでも構わないが、作業性や安全性の点で水系塗料であることが好ましい。それらシーラー塗料には樹脂だけでなく、必要に応じて顔料、添加剤を添加することも可能である。
【００２６】
上記下塗り塗料の塗布量は１０〜２００ｇ／ｍ2（乾燥状態）であることが好ましい。１０ｇ／ｍ2より少ないと、基材を完全に被覆できないおそれがあり、２００ｇ／ｍ2より多いと厚くなりすぎるために、亀裂を発生しやすくなる。
【００２７】
さらに下塗り塗料の塗布はスプレーガン、カーテンフローコーター、ロールコーターにて実施可能であり、特に限定されない。
【００２８】
また下塗り塗料の乾燥方法は、熱風乾燥、送風乾燥、ヒーターによる乾燥、ホットプレートによる乾燥など、特に限定されない。乾燥温度および時間は塗料の乾燥状況により適宜決定されるが、乾燥温度は６０〜１５０℃、乾燥時間は１〜３０分であることが好ましい。
【００２９】
ここで使用されるインクとして、一般的な水系や低沸点溶剤系のインクを用いた場合、着弾後、インク液体成分である水分や低沸点溶剤は蒸発を始めてしまい、インクの濡れ広がりが不十分のまま固着されてしまう場合が想定される。一方、高沸点溶剤系インクを用いた場合は濡れ広がりが十分期待できるが、乾燥などの装置負荷がかかるという問題がある。また、ＵＶインクは、紫外線を照射するまでは硬化しないという点でインクの濡れ広がりが期待でき、かつ、硬化が瞬時に行え、装置負荷もほとんどない。
【００３０】
しかしながら、本発明に使用されるＵＶインクジェットインクとしては、表面張力が３０ｄｙｎｅ／ｃｍ以下、より好ましくは２０〜３０ｄｙｎｅ／ｃｍの範囲であることが好ましい。ここで３０ｄｙｎｅ／ｃｍを超える場合は、十分な濡れ性を発揮することが出来ず、ベタ柄の均一感を得ることが不可能となる。また、２０ｄｙｎｅ／ｃｍ未満の場合、濡れ性の問題はないが、インクの吐出性に悪影響を与える傾向がある。
【００３１】
また、本発明において、表面張力は液温２５℃で測定された静的表面張力を示すが、表面張力とは、液体の表面がその凝集力により縮まろうとして、その表面に沿って働く張力のことであり、静的表面張力とは液面が静止している時の表面張力である。静的表面張力は、プレート法やリング法により測定することが可能であり、たとえば、液温２５℃の条件下、自動表面張力計ＣＢＶＰ−Ａ３（協和界面科学株式会社製）を用いてプレート法により測定することが可能である。
【００３２】
ここでＵＶインクジェットインクに使用されるオリゴマーやモノマーの表面張力は、３０ｄｙｎｅ／ｃｍを超えるものがほとんどで、そのため、濡れ剤を使用する必要がある。
【００３３】
ここで、濡れ剤としては、フッ素系やシリコン系のものがあげられる。
【００３４】
ここでＵＶインクに使用される顔料としては前述した下塗り塗料と同じものが例示できる。
【００３５】
前記反応性モノマーおよび反応性オリゴマーは、紫外線の照射により硬化するもの（いわゆる紫外線硬化型樹脂）である。
【００３６】
反応性モノマーとしては、たとえばジペンタエリスリトールヘキサアクリレートやそれらの変性体などの６官能アクリレート；ジペンタエリスリトールヒドロキシペンタアクリレートなどの５官能アクリレート；ペンタジトリメチロールプロパンテトラアクリレート、ペンタエリスリトールテトラアクリレートなどの４官能アクリレート；トリメチロールプロパントリアクリレート、ペンタエリスリトールトリアクリレート、トリス（２−ヒドロキシエチル）イソシアヌレートトリアクリレート、グリセリルトリアクリレートなどの３官能アクリレート；ヒドロキシピバリン酸ネオペンチルグリコールジアクリレート、ポリテトラメチレングリコールジアクリレート、トリメチロールプロパンアクリル酸安息香酸エステル、ジエチレングリコールジアクリレート、トリエチレングリコールジアクリレート、テトラエチレングリコールジアクリレート、ポリエチレングリコール（２００）ジアクリレート、ポリエチレングリコール（４００）ジアクリレート、ポリエチレングリコール（６００）ジアクリレート、ネオペンチルグリコールジアクリレート、１，３−ブタンジオールジアクリレート、１，４−ブタンジオールジアクリレート、１，６−ヘキサンジオールジアクリレート、１，９−ノナンジオールジアクリレート、ジメチロール−トリシクロデカンジアクリレート、ビスフェノールＡジアクリレートなどの２官能アクリレート；および、カプロラクトンアクリレート、トリデシルアクリレート、イソデシルアクリレート、イソオクチルアクリレート、イソミリスチルアクリレート、イソステアリルアクリレート、２−エチルヘキシル−ジグリコールアクリレート、２−ヒドロキシブチルアクリレート、２−アクリロイロキシエチルヘキサヒドロフタル酸、ネオペンチルフリコールアクリル酸安息香酸エステル、イソアミルアクリレート、ラウリルアクリレート、ステアリルアクリレート、ブトキシエチルアクリレート、エトキシ−ジエチレングリコールアクリレート、メトキシ−トリエチレングリコールアクリレート、メトキシ−ポリエチレングリコールアクリレート、メトキシジプロピレングリコールアクリレート、フェノキシエチルアクリレート、フェノキシ−ポリエチレングリコールアクリレート、ノニルフェノールアクリレート、テトラヒドロフルフリルアクリレート、イソボニルアクリレート、２−ヒドロキシエチルアクリレート、２−ヒドロキシプロピルアクリレート、２−ヒドロキシ−３−フェノキシプロピルアクリレート、２−アクリロイロキシエチル−コハク酸、２−アクリロイロキシエチル−フタル酸、２−アクリロイロキシエチル−２−ヒドロキシエチル−フタル酸などの単官能アクリレートがあげられる。
【００３７】
反応性モノマーとしてはさらに、前記反応性モノマーにリンやフッ素、エチレンオキサイドやプロピレンオキサイドの官能基を付与した反応性モノマーがあげられる。
【００３８】
本発明に使用するインクには、これらの反応性モノマーを単独または２種以上を組み合わせて使用することができる。なかでも、強じん性、柔軟性に優れる点で、２官能モノマーが好ましい。２官能モノマーのなかでは、硬化後の耐水性や難黄変性である点で、炭化水素からなる脂肪族反応性モノマー、具体的には１，６−ヘキサンジオールジアクリレート、ネオペンチルグリコールジアクリレート、１，３−ブタンジオールジアクリレート、１，４−ブタンジオールジアクリレート、１，９−ノナンジオールジアクリレートなどが好ましい。
【００３９】
前記反応性モノマーは、本発明に用いるインク１００重量部中に５０〜８５重量部含まれることが好ましい。５０重量部未満の場合、インク粘度が高くなるため吐出不良を生じるおそれがあり、８５重量部を超えると硬化に必要な他の成分が不足し、硬化不良になるおそれがある。
【００４０】
反応性オリゴマーとしては、ウレタンアクリレート、ポリエステルアクリレート、エポキシアクリレート、シリコンアクリレート、ポリブタジエンアクリレートがあげられ、単独または２種以上を組み合わせて使用することができる。なかでも、強じん性、柔軟性および付着性に優れる点で、ウレタンアクリレートが好ましい。ウレタンアクリレートのなかでは、難黄変性である点で、炭化水素からなる脂肪族ウレタンアクリレートがさらに好ましい。
【００４１】
前記反応性オリゴマーは、本発明に用いるインク１００重量部中に１〜４０重量部含まれることが好ましく、５〜４０重量部がより好ましく、１０〜３０重量部がさらに好ましい。１重量部未満の場合、インク硬化後の皮膜が脆くなるという問題や基材との密着性が悪いという問題があり、４０重部を超える場合、インクの粘度が高くなってインクを安定して吐出できなくなるという問題がある。そして、反応性オリゴマーが１〜４０重量部であれば、インクの強じん性、柔軟性および密着性を、より向上させることができる傾向にある。
【００４２】
光重合開始剤としては、ベンゾイン類、ベンジルケタール類、アミノケトン類、チタノセン類、ビスイミダゾール類、ヒドロキシケトン類およびアシルホスフィンオキサイド類があげられ、単独または２種以上を組み合わせて使用することができる。光重合開始剤のなかでは、高反応性であり、難黄変性である点で、ヒドロキシケトン類およびアシルホスフィンオキサイド類が好ましい。
【００４３】
光重合開始剤の添加量は、本発明に用いるインク１００重量部中１〜１５重量部であることが好ましく、３〜１０重量部であることがより好ましい。１重量部未満では重合が不完全で膜が未硬化となるおそれがあり、１５重量部を超えても、それ以上の硬化率や硬化スピードの効率向上が期待できず、コスト高となる。
【００４４】
本発明に用いるインクには、必要に応じて、顔料を分散させる分散剤を添加してもよい。分散剤としては、アニオン系界面活性剤、カチオン系界面活性剤、ノニオン系界面活性剤、両性イオン界面活性剤および高分子系分散剤などがあげられ、単独もしくは２種以上を組み合わせて使用することができる。
【００４５】
前記分散剤のインクへの添加量は、顔料の種類に応じて適宜決定されるものであるが、インクに含まれる顔料１００重量部に対して５〜１５０重量部であることが好ましく、３０〜８０重量部であることがより好ましい。分散剤が５重量部より少ないと、顔料がうまく分散しない傾向にあり、１５０重量部を超えると、分散剤が顔料の分散を逆に阻害することがある。また、インクコストが高くなる傾向にある。
【００４６】
本発明に用いるインクには、さらに必要に応じて、光重合開始剤の開始反応を促進させるための増感剤、熱安定剤、酸化防止剤、防腐剤、消泡剤、浸透剤、樹脂バインダー、樹脂エマルジョン、還元防止剤、レベリング剤、ｐＨ調整剤、顔料誘導体、重合禁止剤、紫外線吸収剤および光安定剤などの添加剤を加えることもできる。
【００４７】
上記ＵＶインクは、使用する材料を混合し、さらにその混合物をロールミル、ボールミル、コロイドミル、ジェットミルまたはビーズミルなどの分散機を使って分散させ、その後、濾過を行うことで得ることができる。なかでも、短時間かつ大量に分散できることから、ビーズミルが好ましい。
【００４８】
本発明のＵＶインクを用いることのできるインクジェット記録装置は特に限定されない。たとえば、荷電変調方式、マイクロドット方式、帯電噴射制御方式およびインクミスト方式などの連続方式、ステムメ方式、パルスジェット方式、バブルジェット（登録商標）方式および静電吸引方式などのオン・デマンド方式などを用いることができる。
【００４９】
さらに具体的なインクジェット記録装置としてはシリアル型、ライン型などがあげられいずれも使用可能である。
【００５０】
シリアル型とはキャリッジの駆動によりシリアル型印刷ヘッドを主走査方向（キャリッジの移動方向）に走査させるとともに、基材を主走査方向に直交する搬送方向（副走査方向）に間欠搬送させながらインクを吐出させ画像を形成する。印刷ヘッドには、たとえばブラック（Ｂｋ）、イエロー（Ｙ）、マゼンタ（Ｍ）、シアン（Ｃ）などのインクのカートリッジが搭載されており、各色のカートリッジには、複数個のインク吐出ノズルが主走査方向および副走査方向の両方向に沿って設けられている。また、印刷ヘッドに紫外線照射装置を設けてもよい。
【００５１】
シリアル型の印刷ヘッドを用いる場合、インク液滴を基材に付与する工程および紫外線を照射する工程を、主走査毎に繰り返して行う。ここで、主走査とは、シリアル型印刷ヘッドが同一ライン上を移動することをいい、印刷ヘッドが、副走査方向に移動しないで、左から右へ１回移動する態様、左から右へ複数回移動する態様、右から左へ1回移動する態様、右から左へ複数回移動する態様、１往復する態様、複数回往復する態様等が含まれる。主走査毎とは、シリアル型印刷ヘッドが一つのラインから別のラインに移動する毎に（副走査方向の移動が行われる毎に）という意味である。印刷ヘッドの主走査毎に、インク付与工程の終了後に、あるいは、前記インク付与工程と並行して、紫外線照射によるインクの硬化を行う。
【００５２】
ライン型とは、プリンタの幅方向（印刷基材の搬送方向に直交する方向）にわたって各色のインクの吐出ノズルがライン状に設けられており、たとえばブラック（Ｂｋ）、イエロー（Ｙ）、マゼンタ（Ｍ）、シアン（Ｃ）などの吐出ノズルがライン状に設けられている。前記ライン型ヘッドでのインク付与工程の終了後に紫外線照射によるインクの硬化を行うことも可能であるし、またはこのライン型の印刷ヘッドに紫外線照射装置を設けてもよい。このようなライン型の印刷ヘッドを使用する場合、１ラインの印刷毎に色替えが行われ、色替ごとに紫外線を照射して、基材に付与されたインク液滴の硬化を行う。
【００５３】
上記のインクジェット記録装置において本発明に用いるインクを使用する場合、該インクジェット記録装置に装備されたヘッドに加熱装置を装備し、インクを加熱することによりインク粘度を低くして吐出してもよい。インクの加熱温度としては２５〜１５０℃が好ましく、３０〜７０℃がより好ましい。インクの加熱温度が２５℃未満の場合、インクの粘度が高くなってインクを安定して吐出できなくなるという問題があり、１５０℃を超える場合、インクがゲル化や硬化してしまうという問題がある。溶媒として反応性モノマーおよび／または反応性オリゴマーを用いる場合、インクの加熱温度は、反応性モノマーおよび／または反応性オリゴマーの熱に対する硬化性を考慮して定められ、熱により硬化が開始する温度よりも低く設定する。
【００５４】
本発明に用いるインクに含まれる反応性モノマーおよび／または反応性オリゴマーを硬化させるための紫外線照射の条件としては、紫外線ランプの出力が、５０〜２８０Ｗ／ｃｍが好ましく、８０〜２００Ｗ／ｃｍがより好ましい。紫外線ランプの出力が５０Ｗ／ｃｍ未満であると、紫外線のピーク強度および積算光量不足によりインクが十分に硬化しない傾向にあり、２８０Ｗ／ｃｍを超えると、着色媒体が紫外線ランプの熱により変形または溶融し、また、インクの硬化皮膜が劣化する傾向にある。
【００５５】
紫外線の照射時間は、０．１〜２０秒が好ましく、０．５〜１０秒がより好ましい。紫外線ランプの照射時間が２０秒より長いと、着色媒体が紫外線ランプの熱により変形または溶融し、また、インクの硬化皮膜が劣化する傾向があり、０．１秒より短いと、紫外線の積算光量不足となり、紫外線硬化型インクが十分に硬化しない傾向にある。
【００５６】
ここでＵＶインクジェットプリントから紫外線照射までのタイミングは任意であるが、濡れ性を考慮した場合、０．１〜１０秒程度の間隔をあけることが望ましく、さらに好ましい範囲は５〜１０秒である。ここで１０秒以上の間隔をあけることは、それ以上の濡れ性向上が見込めない点や、生産上負荷になる点で有効な手段ではなくなる。
【００５７】
また、下塗り、ＵＶインクジェットプリントが行われた窯業サイディングに対して、更なる耐候性向上や光沢調整を目的としてクリアトップコート塗装を行うことも可能であり、その際使用されるクリアトップコート塗料としては、水系、溶剤系いずれでも構わないが、作業性や安全性の点で水系塗料であることが好ましい。上記クリア塗料は樹脂、必要に応じて添加剤で任意に組成され、塗布量や塗布方法においても特に限定されない。
【実施例】
【００５８】
次に本発明について実施例を挙げて説明するが、本発明は必ずしもこれらの実施例に限定されるものではない。
【００５９】
実施例１
〔下塗り塗料塗布窯業板の作成〕
樹脂エマルジョン７５０４（樹脂分５５．５％、アクリル樹脂エマルジョン、ＭＦＴ＝５７℃、Ｔｇ＝４６℃、ビーエーエスエフジャパン（株）製）１００重量部、造膜助剤キョーワノールＭ（２，２，４−トリメチル−１，３−ペンタンジオールモノイソブチレート、協和発酵ケミカル（株）製）１０重量部、白顔料分散体ＬＩＯＦＡＳＴ  ＷＨＩＴＥ  Ｈ２０１（顔料分６０％、東洋インキ製造（株）製）５５重量部、水１０部を加え１０分間撹拌後、８０メッシュで濾過を実施し白塗料を得た。
【００６０】
得られた白塗料を用い、シーラー未実施の窯業系サイディング板に対して、エアースプレーにて総Ｄｒｙ塗布量１２０ｇ／ｍ2になるように３度重ね塗りを行った。なお１度塗装毎に乾燥８０℃×１０分間実施した。
【００６１】
〔インク作成方法〕
黒顔料ＮＩｐｅｘ３５（Ｃ．Ｉ．Ｐｉｇｍｅｎｔ  ＢＬＡＣＫ  ７  カーボンブラック、デグサジャパン（株）製）３重量部、分散剤Ｄｉｓｐｅｒｂｙｋ−１６８（高分子化合物、ＢｙｋＣｈｅｍｉｅ製）を３重量部、反応性オリゴマーＣＮ９８５Ｂ８８（脂肪族ウレタンアクリレート、２官能、サートマー（株）製）を２０重量部、反応性モノマーＳＲ２３８Ｆ（１，６−へキサンジアクリレート、２官能、サートマー（株）製）６８．５重量部、光重合開始剤ダロキュア１１７３（２−ヒドロキシ−２−メチル−１−フェニル−プロパン−1−オン、チバ・スペシャリティ・ケミカルズ（株）製）５重量部、および濡れ剤メガファックＲ−０８（フッ素系濡れ剤、ＤＩＣ（株）製）０．５重量部を加え、ビーズミル分散機を用い分散した後、濾過を行って不純物除去し、均質なブラックインクを作成した。ここでインクの粘度は８．５ｍＰａ・ｓ／６０℃で、表面張力は２５．４ｄｙｎｅ／ｃｍ・２５℃であった。得られたインクを使用し下記条件および評価方法によって得られた結果を表１、図１に示す。
【００６２】
〔印写条件〕
イ）ノズル径    ：    ７０  （μｍ）
ロ）印加電圧    ：    ５０  （Ｖ）
ハ）パルス幅    ：    １５  （μｓ）
ニ）駆動周波数  ：    ５    （ＫＨｚ）
ホ）解像度      ：    １８０  （ｄｐｉ）
ヘ）加熱温度    ：    ６０  （℃）
ホ）インク塗布量  ：  ５  （ｇ／ｍ2）
【００６３】
〔紫外線照射条件〕
あ）ランプ種類  ：    メタルハライドランプ
い）電圧        ：    １００  （Ｗ／ｃｍ）
う）照射時間    ：    ０．５  （秒）
え）照射高さ    ：    １０    （ｃｍ）
お）プリント〜照射までのタイミング  ：  ５  （秒）
【００６４】
〔評価試験〕
Ａ）濡れ性
ＵＶインクプリント終了後、線幅を測定する。
○：線幅が２００μｍより広くなっている
△：線幅が２００〜１５０μｍである
×：線幅が１５０μｍより狭くなっている
【００６５】
なお、一般に、線幅が広がることにより、濡れ広がりがよくなり、その結果、スジに見えていた線と線の間の白場がなくなり均一的に見えることになる。そのため、１８０ｄｐｉの場合は線幅が２００μｍ以上無いと、その線と線は完全に重ならず、白場が見えてしまうためにその濡れ広がりが必要となる。
【００６６】
Ｂ）密着性  ：  ＪＩＳ  Ｋ  ５６００−５−６  付着性（クロスカット）
カットの間隔は４ｍｍ間隔で実施し、セロテープ（登録商標）を貼り、消しゴムで１５往復させた後、勢い良く剥がし、その後の状態を確認する。  なお、「ＪＩＳ  Ｋ  ５６００−５−６  付着性（クロスカット）とは、塗膜に対して直角の格子パターンの切込み入れた試験サンプルに対して、透明感圧付着テープを用い貼付後、引き剥がすことで、塗膜の密着性を評価する方法である。
○：カット縁が完全に滑らかでどの格子も剥れがないか、カット交差点に於ける塗膜の小さな剥れが５％未満である
△：カット縁および／または交差点に於ける塗膜の小さな剥れで、剥れが５〜３５％である。
×：カット縁および／または部分的全面的に大剥れで、剥れが３５％以上である
【００６７】
Ｃ）外観
印写した建築板の表面を観察する。
【００６８】
実施例２
実施例１の樹脂エマルジョンを５３７Ｊ（樹脂分４６％、アクリルスチレン系エマルジョン、ＭＦＴ＝４２℃、Ｔｇ＝４９℃、ビーエーエスエフジャパン（株）製）１００重量部に変更した以外は同様の処方、手法にて下塗り塗料塗布窯業板を得た。
【００６９】
またインクは実施例１と同じものを使用し、また条件および評価方法は実施例１と同様に実施した。得られた結果を表１に示す。
【００７０】
実施例３
下塗り塗料塗布窯業板は実施例１と同じものを使用し、インクは以下のように作成した。
【００７１】
〔インク作成方法〕
黒顔料ＮＩｐｅｘ３５（Ｃ．Ｉ．Ｐｉｇｍｅｎｔ  ＢＬＡＣＫ  ７  カーボンブラック、デグサジャパン（株）製）３重量部、分散剤Ｄｉｓｐｅｒｂｙｋ−１６８（高分子化合物、ＢｙｋＣｈｅｍｉｅ製）を３重量部、反応性オリゴマーＣＮ９８５Ｂ８８（脂肪族ウレタンアクリレート、２官能、サートマー（株）製）を２０重量部、反応性モノマーＳＲ２３８Ｆ（１，６−へキサンジアクリレート、２官能、サートマー（株）製）６８．３重量部、光重合開始剤ダロキュア１１７３（２−ヒドロキシ−２−メチル−１−フェニル−プロパン−1−オン、チバ・スペシャリティ・ケミカルズ（株）製）５重量部、および濡れ剤ＤＯＷ  ＣＯＲＮＩＮＧ  ＴＯＲＡＹ  ３２  ＡＤＤＩＴＩＶＥ（シリコン系、東レダウコーニングシリコーン（株）製）０．７重量部を加え、ビーズミル分散機を用い分散した後、濾過を行って不純物除去し、均質なブラックインクを作成した。ここでインクの粘度は８．３ｍＰａ・ｓ／６０℃で、表面張力は２５．０ｄｙｎｅ／ｃｍ・２５℃であった。得られたインクを使用し実施例１と同様の条件および評価方法によって得られた結果を表１に示す。
【００７２】
比較例１
実施例１の樹脂エマルジョンを７１１Ｂ（樹脂分５５％、アクリル系エマルジョン、ＭＦＴ＝２４℃、Ｔｇ＝１９℃、ビーエーエスエフジャパン（株）製）に変更した以外は同様の処方、手法にて下塗り塗料塗布窯業板を得た。
【００７３】
またインクは実施例１と同じものを使用し、また条件および評価方法は、実施例１と同様に実施した。得られた結果を表１、図２に示す。
【００７４】
比較例２
実施例１の樹脂エマルジョンをＧ６２５（樹脂分４６．５％、アクリルシリコン系エマルジョン、ＭＦＴ＝４３℃、Ｔｇ＝２６℃、旭化成ケミカルズ（株）製）に変更した以外は同様の処方、手法にて下塗り塗料塗布窯業板を得た。
【００７５】
またインクは実施例１と同じものを使用し、また条件および評価方法は、実施例１と同様に実施した。得られた結果を表１に示す。
【００７６】
比較例３
下塗り塗料塗布窯業板は実施例１と同じものを使用した。
【００７７】
インクは実施例１の濡れ剤を添加せずに反応性モノマーＳＲ２３８Ｆ（１，６−へキサンジアクリレート、２官能、サートマー（株）製）６９．０重量部に変更する以外は同様の処方、手法にてインク得た。ここでインクの粘度は８．４ｍＰａ・ｓ／６０℃で、表面張力は３３．８ｄｙｎｅ／ｃｍ・２５℃であった。
【００７８】
条件および評価方法は、実施例１と同様に実施した。得られた結果を表１に示す。
【００７９】
【表１】
2010112073.tif 000002
【００８０】
図１に示されるように、実施例１において印写された建築板の表面は、光沢、つやを有し、見栄えが良いことが判るが、図２に示されるように、比較例１において印写された建築板の表面は、光沢やつやがなく、横方向にスジが発生し、見栄えが悪くなることが判る。
【図面の簡単な説明】
【００８１】
【図１】本発明の建築板の実施例１における印写された建築板の表面を表す図である。
【図２】本発明の建築板の比較例１における印写された建築板の表面を表す図である。
【図１】
2010112073.tif 000003
【図２】
2010112073.tif 000004